(57)【要約】【課題】光ファイバ母材に追加加工を行なうことなく、非有効部の引落しを短時間で行ない無駄な線引を低減すると共に、線引の口出し時間を短縮することができる光ファイバの製造装置及び製造方法を提供する。【解決手段】光ファイバ母材の先端部を加熱溶融して棒状ガラスＨを連続的に引出して線引する光ファイバの製造装置及び製造方法であって、引取りローラ対３３，３４からなる引取り機構２７により棒状ガラスＨを引取り、引取られた棒状ガラスＨに傷付与機構２８により微細な傷を付与し、傷が付与された棒状ガラスＨを切断機構２９により切断する。【選択図】図２
2005162518.tif 000002
【特許請求の範囲】
【請求項１】
光ファイバ母材の先端部を加熱溶融して棒状ガラスを連続的に引出して線引する光ファイバの製造装置であって、引取りローラ対からなる引取り機構と、引取られた棒状ガラスを切断する切断機構を備えていることを特徴とする光ファイバの製造装置。
【請求項２】
前記引取られた棒状ガラスに微細な傷を付与する傷付与機構を備えていることを特徴とする請求項１に記載の光ファイバの製造装置。
【請求項３】
前記引取り機構の引取りローラ対の一方が駆動ローラとされ、他方が前記駆動ローラ側に前記棒状ガラスを押しつける従動ローラであることを特徴とする請求項１又は２に記載の光ファイバの製造装置。
【請求項４】
前記引取り機構は、引取りローラ対が複数段あり、ローラ対のローラ表面間の間隔が上段側から下段側に向けて順次小さく設定されていることを特徴とする請求項１〜３のいずれか１項に記載の光ファイバの製造装置。
【請求項５】
多段に配された複数の前記駆動ローラは、一方の側でローラ表面位置が略一致するように揃えられて配置されていることを特徴とする請求項４に記載の光ファイバの製造装置。
【請求項６】
前記引取り機構の引取りローラ対の表面が粗面化されていることを特徴とする請求項１〜５のいずれか１項に記載の光ファイバの製造装置。
【請求項７】
前記切断機構は、前記棒状ガラスに曲げを与える多角形状の回転体で形成されていることを特徴とする請求項１に記載の光ファイバの製造装置。
【請求項８】
前記傷付与機構は、ダイヤモンドドレッサを往復運動させるように構成されていることを特徴とする請求項２に記載の光ファイバの製造装置。
【請求項９】
前記引取り機構と前記傷付与機構と前記切断機構とが、同期駆動されることを特徴とする請求項２に記載の光ファイバの製造装置。
【請求項１０】
光ファイバ母材の先端部を加熱溶融して棒状ガラスを連続的に引出して線引する光ファイバの製造方法であって、複数段の引取りローラ対からなる引取り機構により棒状ガラスを引取り、引取られた棒状ガラスに傷付与機構により微細な傷を付与し、傷が付与された棒状ガラスを切断機構により切断することを特徴とする光ファイバの製造方法。
【発明の詳細な説明】
【技術分野】
【０００１】
本発明は、光ファイバ母材の先端部を加熱溶融して線引のための口出しを行なう光ファイバの製造装置及び製造方法に関する。
【背景技術】
【０００２】
光ファイバの製造に際して、先ず、コア／クラッドからなる多孔質ガラス母材を焼結により透明ガラス化して光ファイバ母材を作製し、次いで、この光ファイバ母材を線引炉で線引して長尺の光ファイバとされる。光ファイバ線引は、光ファイバ母材を線引炉内に垂直に吊下げて先端部（下端）を加熱溶融し、溶融されたガラスを垂下させ紡糸するようにして行なわれる。光ファイバ母材の先端部はテーパ状になって溶融され、この先端から、線径が徐々に細くなって延びる棒状ガラスの下端にガラス塊が連なって垂れ下がる。
【０００３】
棒状ガラスが溶融軟化して線径が１〜５ｍｍ程度小さくなったところで、ガラス塊を切断落下させて適当な容器で受けとる。さらに、垂下してくる棒状ガラスを繊維状ガラスとなるように細径し、線径が、例えば、１５０μｍ程度に小さくなったところで、樹脂被覆装置以下のパスラインに引き通され、線引開始の口出しが行なわれる。引出された光ファイバの線径が所定の径、例えば、１２５μｍで安定したところで樹脂被覆装置に被覆樹脂材を供給する。ファイバ被覆が施された光ファイバは、パスラインに沿って走行され、最終的に巻取りボビンで巻取られる。
【０００４】
光ファイバ母材は、通常、両端部の形状がテーパ状ないしは円弧状で、また、コア／クラッド径の比が所定の比率になっておらず、非有効部とされている。このため、先端側の非有効部分の線引が終えた後に、有効部の線引が行なわれることとなり、光ファイバの線引が、光ファイバ母材の非有効部分から有効部分に移行して安定した線引状態となるには長時間を要する。また、非有効部分を線引している間も樹脂被覆装置を通過させ、被覆を施して巻取りを行なうが、結局は廃棄処分とするもので無駄な線引を行なっていることになる。この無駄な線引が多いということは、生産性を低下させ、歩留まりを悪くし被覆樹脂材の所要率を増加させていることになる。
【０００５】
これに対し、光ファイバ母材の先端部の形状を、予めバーナ等で円錐状に平滑に加工したりして、線引の開始から有効部の安定な線引状態に至るまでの時間を短縮し、無駄に線引する光ファイバの長さを短くすることが提案されている（例えば、特許文献１参照）。また、光ファイバ母材の先端部の形状を、予め線引時の理想的な曲面形状となるように加工しておくことにより、線引の立ち上げ時間等を短縮することが提案されている（例えば、特許文献２参照）。
【特許文献１】特開平７−３３０３６２号公報
【特許文献２】特開平１１−７９７７２号公報
【発明の開示】
【発明が解決しようとする課題】
【０００６】
光ファイバの線引で、光ファイバ母材の有効部の線引開始に際して、非有効部の線引段階で、光ファイバ線径、ファイバ被覆径、線速等を安定させておく必要がある。上記の特許文献１、２に開示のように、予め非有効部分を加工しておくことにより、有効部の線引開始までの時間短縮を図るとともに、線引を早期に安定させ無駄なファイバの線引を低減させることは可能である。しかしながら、何れも光ファイバ母材の先端部を所定の形状に予め加工するという追加工程を必要としている。
【０００７】
光ファイバ母材の先端部に対する追加加工は、製造コストを上昇させるという問題があると共に、加工部周辺に加工屑が付着し、線引時に局所変動等の問題を発生させる恐れがある。また、光ファイバ母材の先端部を、研削で加工する場合、応力が付与されていたり歪が残留しているような光ファイバ母材は、研削時に破損することがある。さらに、光ファイバ母材の先端部を研削加工し、さらに他方の端部にダミーロッド等を接続しようとする場合、研削加工された先端部以外の部分を把持して作業する必要がある。このため、光ファイバ母材に対する外傷の拡大、汚染範囲の増大、有効長の低下等の問題もある。
【０００８】
本発明は、上述した実情に鑑みてなされたもので、光ファイバ母材に追加加工を行なうことなく、非有効部の引落しを短時間で行ない無駄な線引を低減すると共に、線引の口出し時間を短縮することができる光ファイバの製造装置及び製造方法を提供することを課題とする。
【課題を解決するための手段】
【０００９】
本発明による光ファイバの製造装置及び製造方法は、光ファイバ母材の先端部を加熱溶融して棒状ガラスを連続的に引出して線引する光ファイバの製造装置及び製造方法であって、引取りローラ対からなる引取り機構により棒状ガラスを引取り、引取られた棒状ガラスを切断機構により切断するようにしたものである。また、引取られた棒状ガラスに傷付与機構により微細な傷を付与するようにしておくことが好ましい。
【００１０】
引取り機構は、引取りローラ対が複数段あり、ローラ対のローラ表面間の間隔は、上段側から下段側に向けて順次小さく設定され、引取りローラ対の一方が駆動ローラとされ、他方が駆動ローラ側に棒状ガラスを押しつける従動ローラとされ、また、多段に配された駆動ローラは、一方の側でローラ表面が略一致するように揃えられて配置されるのが好ましい。また、切断機構は棒状ガラスに曲げを与える多角形状の回転体で形成され、傷付与機構はダイヤモンドドレッサを往復運動させるように構成され、また、引取り機構と傷付与機構と切断機構とが同期駆動されるように制御している。
【発明の効果】
【００１１】
本発明は、光ファイバ母材の非有効部を、ファイバ被覆を施して巻取るパスラインに通す前の段階で、通常の線引のガラス径より太い状態の棒状ガラスとして引出すことにより、比較的短時間で引落とすことができる。また、非有効部の引出し分は、棒状ガラスの形態で確実に引取って適当な長さに切断することができ、線引開始までの時間短縮を効率よく行うことができる。さらに、光ファイバ母材の非有効部に対して、追加加工を行なうことなく線引の口出しを行なうので、コストが低減でき、追加加工による不良発生も生じないため、生産効率を向上させることができる。
【発明を実施するための最良の形態】
【００１２】
図１により本発明の実施形態の概略を説明する。図中、１０は光ファイバ母材、１１は線引炉、１２は加熱装置、１３はフィーダ装置、１４ａ，１４ｂは冷却装置、１５は樹脂被覆装置、１６は液状樹脂、１７は被覆硬化装置、１８、１９，２０はガイドローラ、２１はキャプスタン装置、２２はダンサローラ装置、２３は巻取りガイドローラ、２４は巻取りドラム、２５は引落し装置、２６はガラス受け容器、２７は引取り機構、２８は傷付与機構、２９は切断機構、３０は重量計、３１は外径測定器、３２は制御装置を示す。
【００１３】
光ファイバ母材１０が線引炉１１内にセットされて、加熱装置１２により光ファイバ母材１０の先端部が加熱溶融される。先端部はテーパ状になって溶融され、この先端から、線径が徐々に細くなって棒状ガラスＨの下端にガラス塊が連なって垂れ下がる。本発明においては、棒状ガラスＨが溶融軟化して直径が、例えば、１〜１０ｍｍ程度小さくなったところで、ガラス塊Ｌを切断落下させて、引落し装置２５のガラス受け容器２６で受ける。
【００１４】
さらに、垂下してくる棒状ガラスＨの直径が１〜１０ｍｍ程度になるように維持して、引落し装置２５に引き込む。引落し装置２５は、ガラス受け容器２６の上方に、棒状ガラスＨを引取る引取り機構２７、傷がつけられた棒状ガラスＨを切断する切断機構２９を配して構成され、また、好ましくは引取られた棒状ガラスＨに傷をつける傷付与機構２８を配して構成される。切断機構２９で短尺に切断された棒状ガラス片は、ガラス屑Ｍとしてガラス受け容器２６内に落し込まれる。ガラス受け容器２６内に落し込まれたガラス塊Ｌ及びガラス屑Ｍを、重量計３０で計測しておく。また、棒状ガラスＨの線径（直径）を外径測定器３１で測定しておく。外径測定器３１は、線引用に既にパスライン上に設置されているものを用いてもよい。
【００１５】
引落し装置２５は、ファイバ被覆を塗布する樹脂被覆装置１５の上流側に着脱又は移動可能に設置される。設置する位置は、樹脂被覆装置１５と線引炉１１の間のどこでも構わないが、線引炉１１の直下では棒状ガラスＨがまだ高温であるので、安全面から棒状ガラスＨがある程度冷却された位置、具体的には線引炉１１から２ｍ以上離れた下方である方が好ましい。
【００１６】
上述の棒状ガラスＨの引出しは、光ファイバ母材１０の有効部の線引に入る前の非有効部に対するもので、その引出し速度は、０.５ｍ／分以上で行なわれるのが望ましい。この速度以下では、棒状ガラスＨの線径が太くなり過ぎて切断がしにくくなり、また、有効部の線引に入るまでの時間がかかりすぎ効率的でない。また、外径測定器３１で測定される棒状ガラスＨの外径が、１ｍｍ〜１０ｍｍの範囲に入るように、引取り機構２７で引出し速度を調整する。なお、棒状ガラスＨの引出し速度は、ガラス受け容器２６内に落し込まれるガラス屑Ｍの増加重量と外径測定器３１で測定される棒状ガラスＨの外径から、正確に計測することができる。
【００１７】
棒状ガラスＨの引出し速度及び外径は、引取り機構２７の引出し速度の調整以外に、光ファイバ母材１０の線引炉１１内での移動速度並びに加熱温度によっても変化させることができる。光ファイバ母材１０の移動は、フィーダ装置１３によって制御されるが、棒状ガラスＨの外径を一定とすると、その引出し速度を早くするには光ファイバ母材１０の移動速度を速くし、引出し速度を遅くするには光ファイバ母材１０の移動速度を遅くする。また、光ファイバ母材１０の加熱溶融は加熱装置１２によって制御されるが、引落しガラスＨの外径を一定として、その引出し速度を早くするには光ファイバ母材１０の加熱温度を高くし、引出し速度を遅くするには光ファイバ母材１０の加熱温度を低くする。
【００１８】
棒状ガラスＨの外径は、外径測定器３１により直接測定することができ、引出し速度は、ガラス屑Ｍの増加重量（引落とし量）と外径測定器３１で測定される外径から計測することができる。したがって、引落し装置２５の部分で計測される棒状ガラスＨの外径及び引落とし重量の双方、又は単独で制御装置３２に入力し、引取り機構２７、フィーダ装置１３及び加熱装置１２にフィードバックさせることにより、棒状ガラスＨの引出し外径並びに引出し速度を適正に調整維持することができる。
【００１９】
また、光ファイバ母材１０の非有効部の量は予め設定乃至は測定されているので、ガラス受け容器２６内に落し込まれたガラス塊Ｌ及びガラス屑Ｍから、非有効部の引落し総量がリアルタイムで計測され、非有効部の残量が分かる。したがって、有効部の線引開始までの残り時間を知ることができ、線引の安定化に必要な時間を推移し、どの時点から棒状ガラスＨの引出し状態から、正規の線引開始のための助走の線引をスタートさせるかを容易に知ることができる。
【００２０】
光ファイバ母材１０の非有効部が上述の方法により所定量引落とされた後、正規の線引を開始するに先立って、棒状ガラスＨの引出し外径を細くし、線径が、例えば、１５０μｍ程度に小さくなったところで、引落し装置２５を取外す。この後、線径を細くされた棒状ガラスを、樹脂被覆装置１５内を通過させ、光ファイバＦとしての線引開始の口出しが行なわれる。光ファイバＦが線引され、光ファイバＦの線径が、例えば、１２５μｍで安定したところで樹脂被覆装置１５に樹脂の供給を開始する。光ファイバＦに被覆を施し、次いで被覆硬化装置１７で被覆を硬化して光ファイバの巻取りパスラインに沿って線引される。
【００２１】
ファイバ被覆が施された光ファイバＦは、複数のガイドローラ１８〜２０を介してキャプスタン装置２１により引取られ、ダンサローラ装置２２で張力を調整されて、巻取りガイドローラ２３をへて巻取りドラム２４に巻取られる。この状態での助走の線引と巻取りが所定時間行なわれ、光ファイバ母材１０の有効部の領域の線引に入り、光ファイバの線径、巻取り速度等が安定した段階で、仮の巻取りドラム２４から正規の製品用の巻取りボビンに交換される。
【００２２】
図２は本発明装置による棒状ガラスの引落とし装置の詳細を説明する図である。図中、３３，３３ａ，３３ｂ，３３ｃは駆動ローラ、３４，３４ａ，３４ｂ，３４ｃは従動ローラ、３５は駆動モータ、３６はスプリング手段、３７は傷付与部材、３８は回転部材、３９は駆動モータ、４０は切断駆動部材、４１は駆動モータを示す。その他の符号は、図１で用いたのと同じ符号を用いることにより説明を省略する。
【００２３】
光ファイバ母材の非有効部を効率よく引落とすには、棒状ガラスＨをできるだけ太径の状態で、且つその引出し速度を速くする必要がある。これを実現するには、引落とし装置２５の引取り機構２７で、太径の棒状ガラスＨを確実に引取れることが必要となる。本発明においては、引取り機構２７として、複数段の引取りローラ対を用い、棒状ガラスＨに対する摩擦負荷を分散して、複数箇所の摩擦接触でスリップの発生を防止し、且つ、安定した引取り力で引取ることができるようにしている。
【００２４】
すなわち、引取り機構２７は、駆動ローラ３３と従動ローラ３４からなる少なくとも１対の引取りローラ対を備えている。しかしながら、以下に説明するように、引取りローラ対は、２以上の複数段からなることが好ましい。なお、図２には、３段の引取りローラ対を使用する例で示してあるが、さらに多くの段の引取りローラ対を配することができる。上段側から各段の引取りローラに対して、ａ，ｂ，ｃの記号を付しあり、必要に応じてこの記号を付して説明する。
【００２５】
引取りローラ対のうち、図の右側に示す駆動ローラ３３は、それぞれ駆動モータ３５により回転駆動される。左側に示す従動ローラ３４は、駆動ローラ３３との間で棒状ガラスＨを挟んだとき、棒状ガラスＨを駆動ローラ側に押し付けることにより、摩擦接触を生じて回動される駆動源を有しないローラである。この従動ローラ３４は、駆動ローラ３３方向にスプリング手段３６により付勢され、例えば、１０ｍｍ程度の移動ストロークを有している。
【００２６】
棒状ガラスＨの引取り動作時は、駆動ローラ３３と従動ローラ３４との間で垂下してきた棒状ガラスＨを挟み、駆動ローラ３３を駆動モータ３５で矢印方向に回転させることにより、その摩擦力により棒状ガラスＨを下方に引取る。棒状ガラスＨの引取りが非作動状態で、垂下してくる棒状ガラスＨを駆動ローラ３３と従動ローラ３４との間に容易に引込めるように、予め、駆動ローラ３３と従動ローラ３４との間に引込み用の間隙Ｇを設けている。この間隙Ｇが小さければ棒状ガラスＨに対する摩擦力が強くなるがローラ間への引込抵抗も大きく、間隙Ｇが大きければ摩擦力は弱いがローラ間への引込抵抗は小さく引込みが容易となる。
【００２７】
本発明では、駆動ローラ３３と従動ローラ３４間の間隙Ｇを、上段から下段側に向かって順次小さくなるようにしている。例えば、上段の駆動ローラ３３ａと従動ローラ３４ａの間の間隙Ｇａを、５.０ｍｍとしたとき、次段の駆動ローラ３３ｂと従動ローラ３４ｂの間の間隙Ｇｂを、２.５ｍｍとし、最下段の駆動ローラ３３ｃと従動ローラ３４ｃの間の間隙Ｇｃを、０.５ｍｍとする。
【００２８】
ここで、例えば、外径が６ｍｍの棒状ガラスＨが垂下してきて、駆動ローラ３３ａと従動ローラ３４ａとの間に通す際に、間隙Ｇａが棒状ガラスの外径より、多少小さい５ｍｍであるため引込抵抗を受ける。しかし、従動ローラ３４ａはスプリング手段３６の付勢力に抗して１ｍｍだけ移動させればよく、引込抵抗は小さいので、棒状ガラスＨは比較的容易にローラ間に引込まれる。この後、駆動ローラ３３ａと従動ローラ３４ａの摩擦力で棒状ガラスＨをローラ間に引込むとともに、棒状ガラスＨを次段の駆動ローラ３３ｂと従動ローラ３４ｂの表面間の間隙Ｇｂに押込むようにして挿入する。
【００２９】
駆動ローラ３３ｂと従動ローラ３４ｂの表面間の間隙Ｇｂは、上段の間隙Ｇａより小さく大きな引込抵抗を受ける。しかし、次段の間隙Ｇｂには、棒状ガラスＨの垂下力で挿入されるのではなく、上段の駆動ローラ３３ａと従動ローラ３４ａによる引取り力で挿入されるので、上段より大きな挿入力が付与されている。この結果、間隙Ｇａより小さい間隙Ｇｂであっても、棒状ガラスＨをローラ間に引込むことができる。最終段の駆動ローラ３３ｃと従動ローラ３４ｃの表面間の間隙Ｇｃは、さらに小さく、さらに大きな引込抵抗を受ける。しかし、前段の駆動ローラ３３ｂと従動ローラ３４ｂの表面間の間隙Ｇｂは、Ｇａより小さいので最上段の駆動ローラ３３ａと従動ローラ３４ａによる大きな摩擦力で棒状ガラスＨを引取っている。このため、小さい間隙Ｇｃであっても、前段の引取り力が大きく挿入力も大きいので、容易に引込むことができる。
【００３０】
ここで、例えば、各段で引取りローラ対の間隙Ｇを均一にしたとする。この場合、各段での引込抵抗と引取り力は同じとなり、棒状ガラスＨの外径がローラ対の間隙Ｇより僅かに太い程度であれば、各段でローラ間への引込が可能で、均一に分散された引取り力で引取ることができる。しかし、棒状ガラスＨの外径が間隙Ｇに対して比較的太径である場合、自重で垂下してくる棒状ガラスＨの挿入力は、最上段の引取りローラ対の間隙Ｇａに対しては極めて弱い。このため、棒状ガラスＨを最上段の駆動ローラ３３ａと従動ローラ３４ａとの間に押込んで引込ませることが困難となることがある。これを改善するには、最上段の引取りローラ対のローラ径を大きくする方法が考えられるが、装置が大型化するという問題がある。
【００３１】
したがって、駆動ローラ３３と従動ローラ３４間の間隙Ｇを、上段から下段側に向かって順次小さくなるように構成することにより、棒状ガラスＨが太径であっても引取りローラ間への引込を可能とすることができる。また、下段側のローラ間の間隙Ｇは小さくなっているので、棒状ガラスＨに対する引取り力は大きく、実質的な引取りローラ対として棒状ガラスを確実に引取ることができる。
【００３２】
図３は本発明による棒状ガラスの他の引落とし例を説明する図である。図３（Ａ）及び図３（Ｂ）は、図の右側に配した駆動ローラ３３ａ，３３ｂ，３３ｃのローラ面が、垂直面で一致するように揃えて配設した例である。駆動ローラ３３側は配設位置が固定であり、従動ローラ３４側はスプリング手段３６で変動可能とされている。図３（Ａ）のように棒状ガラスＨが比較的細径で、上段側のローラ間の間隙Ｇａ、Ｇｂより小さい場合、上段の２つの引取りローラ対はフリー状態で通過し、小さい間隙Ｇｃで配置された最下段の駆動ローラ３３ｃと従動ローラ３４ｃによって引込まれ、引取られる。この場合、棒状ガラスＨは垂直面に揃えられた駆動ローラ３３ａ，３３ｂ，３３ｃのローラ面により、ほぼ垂直状態で下方に引取られる。
【００３３】
図３（Ｂ）のように棒状ガラスＨが比較的太径で、最上段のローラ間の間隙Ｇａよりも多少太い場合、図２で説明したように各段の引込抵抗は異なるが、従動ローラ３４ａ，３４ｂ，３４ｃを移動させて間隙Ｇａ，Ｇｂ，Ｇｃを順次押開き、棒状ガラスＨの引取りと引込みを行なうことができる。この場合も、図３（Ｂ）と同様に、棒状ガラスＨは垂直面で揃えられた駆動ローラ３３ａ，３３ｂ，３３ｃのローラ面により、ほぼ垂直状態で下方に引取られる。
【００３４】
図３（Ｃ）は、ローラ間の間隙Ｇの中心が垂直面Ｓに一致するように、駆動ローラ３３ａ，３３ｂ，３３ｃと従動ローラ３４ａ，３４ｂ，３４ｃを配設した例である。この場合、例えば、棒状ガラスＨの太さが、図３（Ａ）と図３（Ｂ）で例示した中間程度の太さであったとする。最上段の駆動ローラ３３ａと従動ローラ３４ａ間はフリーで通過するとして、次段及び最終段の従動ローラ３４ｂ，３４ｃを移動させて間隙Ｇｂ，Ｇｃを順次押開き、棒状ガラスＨの引取りと引込みを行なうことができる。
【００３５】
しかし、駆動ローラ３３ａ，３３ｂ，３３ｃのローラ表面は図示のように垂直面に一致しておらず、多少傾いた状態となっている。このため、棒状ガラスＨは、移動のしない駆動ローラ３３ａ，３３ｂ，３３ｃのローラ面に沿って引取られ、垂直面Ｓに対して多少傾いた状態で引取られることとなる。この結果、下方位置で棒状ガラスＨが中心位置から外れるので、これに対応させて、傷付与機構２８及び切断機構２９、並びにガラス受け容器２６の位置設定を調整する必要がある。なお、図３（Ｃ）の例で、棒状ガラスＨが比較的細径で、上段側のローラ間の間隙Ｇａ、Ｇｂより小さい場合は、図３（Ａ）と同じで、上段の２つの引取りローラ対はフリー状態で通過し、小さい間隙Ｇｃで配置された最下段の駆動ローラ３３ｃと従動ローラ３４ｃによって引込まれ、ほぼ垂直状態で下方に引取ることができる。
【００３６】
なお、駆動ローラ３３及び従動ローラ３４は、温度が高い棒状ガラスＨと摩擦接触させて使用するため、少なくともローラ表面は、ガラスより硬度の大きい耐熱性のある材料で形成されていることが望ましい。これには、アルミナ、ＣＢＮ（立方晶窒化硼素）、ダイヤモンド等が適している。また、棒状ガラスＨを、スリップすることなくローラ間に確実に引込んで引取るには、ローラ表面を摩擦力の大きい粗面化された砥石状の表面とするのが好ましい。
【００３７】
次に、図２に戻って、傷付与機構２８及び切断機構２９について説明する。引取られた棒状ガラスＨは、短尺に切断して廃棄するために、切断しやすいように、傷付与機構２８により棒状ガラスＨの表面に傷をつける。しかし、引取られた棒状ガラスＨが比較的に細径である場合は、傷付与機構２８がなくとも切断機構２９によって容易の切断することができる。この傷付与機構２８は、所定の周期で棒状ガラスＨの表面に傷をつけられることが可能な傷付与部材３７を用いて構成することができる。例えば、傷付与部材３７として、砥石等のドレッシングを行なうのに用いられるダイヤモンドドレッサを用い、駆動モータ３９により駆動される回転部材３８にクランク棒で連結させて往復駆動させる構成で実現することができる。
【００３８】
切断機構２９は、傷付与機構２８で傷をつけられた棒状ガラスＨに曲げ応力を与えることで切断するためのもので、切断駆動部材４０を駆動モータ４１等により所定の周期で棒状ガラスＨに押圧を加えることができる構成であればよい。例えば、切断駆動部材４０として、多角形状（図２では４角形の例で示してある）の回転体を用い、その角部が棒状ガラスＨの側面を押すことにより、所定の周期で曲げを与える構成で実現することができる。
【００３９】
引取り機構２７による棒状ガラスＨの引取り速度に対して、引取られた棒状ガラスＨに所定の間隔で傷を付与するには、駆動ローラ３３の駆動モータ３５と回転部材３８の駆動モータ３９を同期させて回転制御することにより、実現することができる。また、切断機構２９における切断駆動部材４０の駆動モータ４１も同期させて回転制御して、棒状ガラスＨを所望の長さの短尺片に切断し、ガラス受け容器２６に落し込んで排出することにより、効率よく処理することができる。
【図面の簡単な説明】
【００４０】
【図１】本発明の実施形態の概略を説明する図である。
【図２】本発明による棒状ガラスの引落とし装置の詳細を説明する図である。
【図３】本発明による棒状ガラスの引落とし例を説明する図である。
【符号の説明】
【００４１】
１０…光ファイバ母材、１１…線引炉、１２…加熱装置、１３…フィーダ装置、１４…冷却装置、１５…樹脂被覆装置、１６…液状樹脂、１７…被覆硬化装置、１８、１９，２０…ガイドローラ、２１…キャプスタン装置、２２…ダンサローラ装置、２３…巻取りガイドローラ、２４…巻取りドラム、２５…引落し装置、２６…ガラス受け容器、２７…引取り機構、２８…傷付与機構、２９…切断機構、３０…重量計、３１…外径測定器、３２…制御装置、３３，３３ａ，３３ｂ，３３ｃ…駆動ローラ、３４，３４ａ，３４ｂ，３４ｃ…従動ローラ、３５…駆動モータ、３６…スプリング手段、３７…傷付与部材、３８…回転部材、３９…駆動モータ、４０…切断駆動部材、４１…駆動モータ。
【図１】
2005162518.tif 000003
【図２】
2005162518.tif 000004
【図３】
2005162518.tif 000005